СПОСОБ ИЗГОТОВЛЕНИЯ БЕЗОБЖИГОВОГО ЗОЛЬНОГО ГРАВИЯ
METHOD FOR PRODUCTION OF NON-ROAST ASH GRAVEL

Изобретение относится к области производства заполнителей для бетонов, в частности безобжигового зольного гравия.
Известен способ изготовления безобжигового зольного гравия, включающий подготовку сырьевой смеси, формирование гранул, пропаривание [1].
Задачей изобретения является увеличение прочности сцепления безобжигового зольного гравия с цементным камнем.
Технический результат достигается тем, что по способу изготовления безобжигового зольного гравия, включающему подготовку сырьевой смеси, формирование гранул, пропаривание, в процессе формирования гранул в их объеме размещают, по крайней мере, один пучок волокнистого материала таким образом, чтобы, по меньшей мере, одна часть его свободно выступала наружу. Пучок волокнистого материала размещен в зольном гравии с образованием петли, концы которой расположены в объеме гранул либо свободно выступают из объема гранул.
Способ поясняется иллюстрациями, где на фиг.1 изображена гранула безобжигового зольного гравия с пучком волокнистого материала (скрученными волокнами), пронизывающим ее насквозь; на фиг.2 представлена гранула с выступающей из нее петлей; на фиг.3 изображена гранула с выступающими из нее концами пучка волокнистого материала.
В качестве волокнистого материала может быть использован капрон, асбестовое волокно, стекловолокно, металлические волокна и другое.
Способ поясняется примером изготовления безобжигового зольного гравия.
Путем совместного помола шлакопортландцемента с добавкой хлористого кальция, золы ТЭС, воды подготавливают сырьевую смесь, из которой формируют гранулы 1 гравия фракции 20-40 мм. В процессе формирования гранул в их объеме размещают, по крайней мере, один пучок 2 волокнистого материала таким образом, чтобы, по меньшей мере, одна часть его в виде концов "а" свободно выступала наружу. Пучок волокнистого материала может быть размещен в зольном гравии с образованием выступающей наружу петли "b", концы которой расположены в объеме гранул. Пучок волокнистого материала может быть размещен в зольном гравии с образованием петли, концы которой свободно выступают из объема гранул. Гранулы подсушивают в конвективной сушилке при температуре 80-90°С в течение 4-6 мин до образования корочки, а затем пропаривают (в пропарочной камере) в течение 8-9 ч при температуре 80-90°С.
Безобжиговый зольный гравий, полученный предложенным способом, прочно сцепляется с цементным камнем.
Источник информации
1. Сборник трудов ВНИСТРом. - М.: Стройиздат, 1967. - №11. - С.97.